(57)【要約】  網目状に結合された複数の耐攻撃性コードを含む網であって、各耐攻撃性コードは、少なくとも部分的にその長さ方向に走る１本または複数本の硬質金属ワイヤと、少なくとも１．５Ｎ／ｔｅｘの靱性を有する１本または複数本の高靱性糸とを含む、網が提供される。【特許請求の範囲】
【請求項１】
網目状に結合された複数の耐攻撃性コードを含む網であって、各耐攻撃性コードが、少なくとも部分的にその長さ方向に走る１本または複数本の硬質金属ワイヤと、少なくとも１．５Ｎ／ｔｅｘの靱性を有する１本または複数本の高靱性糸とを含む網。
【請求項２】
前記硬質金属ワイヤが鋼ワイヤ、好ましくはステンレス鋼ワイヤ、より好ましくは海洋グレードのステンレス鋼ワイヤである、請求項１に記載の網。
【請求項３】
前記耐攻撃性コードが、１本または複数本の前記高靱性糸と、１本または複数本の前記硬質金属ワイヤとを含むブレイドである、請求項１または２に記載の網。
【請求項４】
前記１本または複数本の金属ワイヤが前記高靱性糸に組み込まれる、請求項１〜３のいずれか一項に記載の網。
【請求項５】
前記１本または複数本の高靱性糸が、少なくとも１．５Ｎ／ｔｅｘの靱性を有する１本または複数本の高性能ポリマーフィラメントを含む、請求項１〜４のいずれか一項に記載の網。
【請求項６】
前記網が無結節網である、請求項１〜５のいずれか一項に記載の網。
【請求項７】
前記耐攻撃性コードが無結節相互ブレイディングによって前記網目状に結合される、請求項１〜６のいずれか一項に記載の網。
【請求項８】
４、８、１２、２４、または４８本の前記硬質金属ワイヤが少なくとも部分的に各耐攻撃性コードの長さ方向に走る、請求項１〜７のいずれか一項に記載の網。
【請求項９】
前記硬質金属ワイヤが、少なくとも０．２２ｍｍ、好ましくは少なくとも０．２３ｍｍ、より好ましくは少なくとも０．２８ｍｍ、最も好ましくは少なくとも０．３０ｍｍの直径を有する、請求項１〜８のいずれか一項に記載の網。
【請求項１０】
前記１本または複数本の高靱性糸が高分子量ポリオレフィンフィラメントおよび／またはステープル繊維を含む、請求項１〜９のいずれか一項に記載の網。
【請求項１１】
前記硬質金属ワイヤの硬質金属が少なくとも４．５、好ましくは５．５のモース硬度を有する、請求項１〜１０のいずれか一項に記載の網。
【請求項１２】
前記耐攻撃性コードが、前記耐攻撃性コードの全重量を基準として５〜９０重量％の硬質金属ワイヤ、好ましくは１０〜８５重量％、より好ましくは２０〜８０重量％の硬質金属ワイヤを含む、請求項１〜１１のいずれか一項に記載の網。
【請求項１３】
前記網が、前記網の全重量を基準として５〜９０重量％、好ましくは１０〜８５重量％、より好ましくは２０〜８０重量％の硬質金属ワイヤを含む、請求項１〜１２のいずれか一項に記載の網。
【請求項１４】
前記耐攻撃性コードが、結合部間で測定したときに１〜１０ｍｍ、好ましくは２〜７ｍｍ、より好ましくは２〜５ｍｍの太さを有する、請求項１〜１３のいずれか一項に記載の網。
【請求項１５】
請求項１〜１４のいずれか一項に記載の網を含む漁網。
【請求項１６】
フレームに結合されて、ある容積を少なくとも部分的に包囲する、請求項１〜１４のいずれか一項に記載の網を含む養魚業構築物。
【請求項１７】
請求項１６に記載の養魚業構築物を含む養魚場。
【請求項１８】
請求項１〜１４のいずれか一項に記載の網、請求項１５に記載の漁網または請求項１６に記載の養魚業構築物を用いて、ある容積の川、湖、海または海洋の水を網で隔てるステップを含む、魚の養殖方法。
【請求項１９】
ｉ．請求項１〜１４のいずれか一項に記載の無結節網、請求項１５に記載の漁網または請求項１６に記載の養魚業構築物を用いて、ある容積の川、湖、海または海洋の水を網で隔てるステップと、
ｉｉ．前記網で隔てられた容積に魚を導入するステップと、
ｉｉｉ．前記魚に栄養を提供するステップと、
ｉｖ．前記魚を捕獲するステップと
を含む、請求項１８に記載の魚の養殖方法。
【発明の詳細な説明】
【発明の詳細な説明】
【０００１】
［発明の背景］
本発明は、好ましくは養魚場において使用するための、水生捕食者による攻撃に耐性である網と、このような網の製造方法およびこのような網の使用方法とに関する。
【０００２】
天然の魚資源が減少し続けると共に、網で包囲された海洋の囲いにおける効率的な魚の養殖（水産養殖としても知られている）が非常に重要となり、その重要性はますます高まっている。特に、養魚場の場所はより多様になってきており、産業にとって難しい問題となっている。養魚業に望ましい多くの場所に関連する問題は、サメおよびアシカなどの水生捕食者が同じ場所を頻繁に訪れることである。網で包囲された囲いの中に保持された魚の大群は当然ながら捕食者にとって魅力的な食物源であり、結果として、捕食者は侵入を試みて網を攻撃し得る。万一捕食者が網で包囲された領域に侵入した場合魚資源はもちろん損害を受けるであろうが、それに加えて、捕食者の攻撃が失敗しても、網に大きな穴が残り、養殖魚が囲いから逃げ出せるようになる可能性がある。
【０００３】
養殖魚を包含する網を包囲する、網から離間された補助バリアを設けることによって、捕食者の攻撃に関する問題を少なくすることが試みられている。頑丈な金属ワイヤメッシュおよび捕食者網が補助バリアの構築において使用されている。しかしながら、このようなメッシュは重く、取扱いが困難であり、必ずしも適切な捕食者耐性を提供するわけではない。
【０００４】
ある程度の水生捕食者耐性を示す網も知られており、その例としては、ダイニーマ（Ｄｙｎｅｅｍａ）（登録商標）糸を含有する網が挙げられる。「Ｆｉｓｈ  Ｆａｒｍｉｎｇ  Ｉｎｔｅｒｎａｔｉｏｎａｌ」２００５年１１月、３４頁には、非常に強力な超高分子量ポリエチレン（ＵＨＭＷＰＥ）繊維−ダイニーマ（登録商標）（ＤＳＭ  ダイニーマ，ヘールレン（Ｈｅｅｒｌｅｎ），オランダにより製造）で作られた網が議論されている。このような網は魚が網に食いついて孔を開けるのを防止するのに役立ち、従って魚の脱出が防止される。
【０００５】
しかしながら、このような網の「食いつき耐性（ｂｉｔｅ  ｒｅｓｉｓｔａｎｃｅ）」の改善は、特に大型の水生捕食者による攻撃を防止するために依然として望ましい。当然ながら、網における捕食者耐性特性の増大は、網の他の必要な特性、例えば、網目の破壊強度、建設性、輸送性、例えば、重量および巻き取り性、屈曲／曲げ耐性（水流の影響下での耐変形性）、引きずり／流動に対する耐性、環境影響、クリーニングなどと釣り合いがとられなければならない。
【０００６】
本発明の目的は、水生捕食者、特にサメによる攻撃に対する良好な耐性を示す網を提供することである。
【０００７】
［発明］
本発明によると、網目状に結合された複数の耐攻撃性コードを含む網であって、各耐攻撃性コードが、少なくとも部分的にその長さ方向に走る１本または複数本の硬質金属ワイヤと、少なくとも１．５Ｎ／ｔｅｘの靱性を有する１本または複数本の高靱性糸とを含む、網が提供される。
【０００８】
このような網は、捕食者の攻撃に対する優れた耐性を提供することが分かった。理論に束縛されることは望まないが、捕食者の網への攻撃には少なくとも２つの成分が存在し、第１の成分は強く引き／破り、かつ／または押す作用であり、第２の成分は捕食者の歯の切断／切り取り、かつ／または挽き切り作用であると考えられる。本発明の網において、本発明者らは、高性能フィラメントは強く引く作用を妨げることができ、硬質金属ワイヤは食いつき作用に耐えることができ、これらの特性の組み合わせが捕食者の攻撃に対する優れた耐性を提供すると考える。
【０００９】
網の金属ワイヤは、例えば銅（合金）およびアルミニウムを含む様々な金属から作ることができる。しかしながら、硬質金属ワイヤは最も好ましくは鋼ワイヤである。ワイヤの水中使用を考慮すると、ワイヤは、その耐腐食性特性のためにステンレス鋼ワイヤ、より好ましくは海洋グレードのステンレス鋼ワイヤであることが最も好ましい。
【００１０】
硬質金属ワイヤは、好ましくは、捕食者の食いつきに対する高レベルの耐性を提供するためにかなりの太さを有し、これに関して好ましくは、少なくとも０．２２ｍｍ、好ましくは少なくとも０．２３ｍｍ、より好ましくは少なくとも０．２８ｍｍ、最も好ましくは少なくとも０．３０ｍｍの直径を有する。加えて硬質金属ワイヤは、好ましくは、耐攻撃性コード、従って網が取扱い（例えば、回収のための巻き取りまたは配置）のための柔軟性を保持することを保証するために最大の直径を有する。好ましくは、ワイヤの直径は１ｍｍ以下、好ましくは０．８ｍｍ以下である。
【００１１】
１本または複数本の硬質金属ワイヤは、好ましくは、少なくとも４．５、より好ましくは少なくとも５．５のモース硬度を有する硬質金属を含む。
【００１２】
また、各耐攻撃性コードには、互いに隣接して走る複数の硬質金属ワイヤが備えられていることも好ましい。隣接する硬質金属ワイヤの数は、網の所望の柔軟性に対して釣り合いがとられたワイヤの直径によって制限される。一般に、より太い硬質金属ワイヤの場合、より少数のワイヤが耐攻撃性コードに組み込まれる。製造目的のために、硬質金属ワイヤは４の倍数で各耐攻撃性コードに含まれるのが便利であり、少なくとも部分的に耐攻撃性コードの長さ方向に走る隣接硬質金属ワイヤの好ましい数は４、８、１２、２４および４８本である。
【００１３】
好ましくは、各耐攻撃性コードは、コードの全重量を基準として５〜９０重量％の硬質金属ワイヤ、好ましくは１０〜８５重量％、より好ましくは２０〜８０重量％の硬質金属ワイヤを含む。
【００１４】
好ましくは、網は、網の全重量を基準として５〜９０重量％、好ましくは１０〜８５重量％、より好ましくは２０〜８０重量％の硬質金属ワイヤを含む。
【００１５】
複数の太いワイヤを網構造に包含することは、通常の網糸と比較して非常に高レベルの剛性が生じるために、そして金属ワイヤは曲げを受けると応力の弱化を示す傾向があり得るので問題がある。本発明の有利な態様において、耐攻撃性コードは金属ワイヤおよび高性能フィラメントのブレイド（ｂｒａｉｄ）で構成される。糸のブレイディングは、例えば編むことに関連する望ましくなく困難な曲げプロセスをワイヤが受けることを回避しながら、金属ワイヤが耐攻撃性コード内に密接に結合されることを可能にする。
【００１６】
ブレイドおよびブレイディングプロセスは周知である。一般に、ブレイドは、各ストランドが他のストランドのうちの１本または複数本の上および下を交互に通って緊密なコードを形成するようにいくつかのストランドを対角線上に交差させることによって形成される。ブレイドおよびブレイディングという用語は、プレイト（ｐｌａｉｔ）およびプレイティング（ｐｌａｉｔｉｎｇ）と同義である。
【００１７】
好ましい実施形態では、ブレイドは、４〜３２、より好ましくは４〜２４、より好ましくは４〜２０の偶数（好ましくは４の倍数）のストランドを有し、最も好ましくは、ブレイドは４、８、１２、または１６ストランドのブレイドであり、最も好ましくは４ストランドである。
【００１８】
硬質金属ワイヤを網の耐攻撃性コードにブレイディングする場合、ストランドのうちの１本または複数本は金属ワイヤからなることができる。あるいは、ブレイド内のストランドの１本または複数本は１本または複数本の硬質金属ワイヤと高性能フィラメントとの組み合わせを含むことができ、例えば、ストランドは、高性能フィラメントと共に撚られた１本または複数本の硬質金属ワイヤを含むことができる。ストランドはワイヤおよびフィラメントの組み合わせであることが有利である。何故ならこのことにより、１本のストランドはどれも他のストランドよりもブレイディングのために著しく堅くないことが保証されるからである。
【００１９】
代替的であるが同様に有益である図２に示される網構築物はブレイドされたコードの代わりに撚られたコードを含んでおり、２本のストランドが一緒に撚られてコードを形成する。このような構築物では、ストランドの一方は他方のストランドよりも多くの硬質金属ワイヤを含み、他方のストランドはより多くの高靱性の糸を含有し得る。一方のストランドが硬質金属ワイヤと、ほとんどないか全くない高靱性糸とを含むことができ、他方のストランドが高靱性糸と、ほとんどないか全くない金属ワイヤとを含むことも想定される。しかしながら好ましくは、各ストランドは金属ワイヤおよび高靱性糸のブレンドであり、最も好ましくは、硬質金属ワイヤおよび高靱性糸含量においてストランドが互いに少なくともほぼ同等であるようなものである。
【００２０】
本発明の網は無結節網であるのが好ましい。網の無結節構築物によって、金属ワイヤが結び目を通過せざるを得ない構築物と比較して、網構築物内により多量の金属ワイヤおよびより太いワイヤを含むことが可能になる。より多くのそしてより太い金属ワイヤを包含する能力はより良い捕食者防護を提供する。
【００２１】
硬質金属ワイヤを含むブレイドされた無結節網を構築する便利な方法は、その結合点におけるコードの無結節相互ブレイディングによる。金属ワイヤを含まないブレイドされた無結節網構築物は、ＮＥＴ  Ｓｙｓｔｅｍｓ，Ｉｎｃ．ワシントン，アメリカ合衆国からＵｌｔｒａ−Ｃｒｏｓｓ（登録商標）として市販されており、このような網の製造方法は、特公昭６１−２７５０９号公報に記載されており、その内容は参照によってその全体が本明細書中に援用される。
【００２２】
硬質金属ワイヤを含む撚られた無結節網を構築する便利な方法は、その結合点におけるコードの無結節相互撚糸による。金属ワイヤを含まない撚られた無結節網構築物は、ＮＥＴ  Ｓｙｓｔｅｍｓ，Ｉｎｃ．ワシントン，アメリカ合衆国からＴｗｉｓｔｅｄ−Ｃｒｏｓｓ（登録商標）として市販されている。耐攻撃性コード中の１本または複数本の硬質金属ワイヤは、好ましくは、耐攻撃性コードのそれぞれの実質的に全長にわたって走る。これにより、網に完全性および製造の容易さが提供される。しかしながら、金属ワイヤは、少なくとも３０ｃｍ、より好ましくは少なくとも５０ｃｍ、より好ましくは少なくとも１ｍ、最も好ましくは少なくとも５ｍの長さで組み込まれてもよい。
【００２３】
耐攻撃性コードのもう１本の高靱性糸は、好ましくは、少なくとも１．５Ｎ／ｔｅｘの靱性を有する高性能フィラメント、または少なくとも１．５Ｎ／ｔｅｘの靱性を有するステープル繊維を含む。
【００２４】
高性能フィラメントまたはステープル繊維は、様々なポリマー、例えば、溶融紡糸された液晶ポリマー繊維（例えば、市販のＶｅｃｔｒａｎ（登録商標）繊維）、ポリプロピレン繊維、ポリエチレン繊維、およびポリエステル繊維、ポリアミド繊維（例えば、ナイロンまたは市販のＫｅｖｌａｒ（登録商標）など）から作ることができる。好ましい実施形態では、本発明に従う網を構築するために使用される高性能フィラメントまたはステープル繊維はポリオレフィンフィラメントまたはステープル繊維である。最も好ましい実施形態では、フィラメントまたはステープル繊維はＵＨＭｗＰＥ（超高分子量ポリエチレン）フィラメントまたはステープル繊維である。このようなフィラメントまたはステープル繊維は網の引張強さに寄与し、優れた捕食者攻撃耐性を示す。さらに、このようなフィラメントまたはステープル繊維は軽量であり、これは網の設置および取扱いが容易であることを意味する。このようなフィラメントまたはステープル繊維のまたさらなる利点は、コード中の金属ワイヤの研磨剤の存在のために本発明において特に有利であると考えられる高い耐摩耗性である。
【００２５】
欧州特許出願公開第０２０５９６０Ａ号明細書、欧州特許出願公開第０２１３２０８Ａ１号明細書、米国特許第４４１３１１０号明細書、英国特許出願公開第２０４２４１４Ａ号明細書、欧州特許第０２００５４７Ｂ１号明細書、欧州特許第０４７２１１４Ｂ１号明細書、国際公開第０１／７３１７３Ａ１号パンフレットを含む多数の公報、およびＡｄｖａｎｃｅｄ  Ｆｉｂｅｒ  Ｓｐｉｎｎｉｎｇ  Ｔｅｃｈｎｏｌｏｇｙ，Ｅｄ．Ｔ．Ｎａｋａｊｉｍａ，Ｗｏｏｄｈｅａｄ  Ｐｕｂｌ．Ｌｔｄ（１９９４），ＩＳＢＮ  １−８５５−７３１８２−７、ならびにこれらにおいて引用される参考文献で記載されるように、ＵＨＭｗＰＥフィラメントまたはステープル繊維は、好ましくは、ゲル紡糸プロセスに従って製造される。
【００２６】
好ましくは、ＵＨＭｗＰＥは少なくとも５ｄｌ／ｇの固有粘度（ＩＶ）を有する。ＩＶは、１３５℃の温度でＰＴＣ−１７９法（Ｈｅｒｃｕｌｅｓ  Ｉｎｃ．Ｒｅｖ．Ａｐｒ．２９，１９８２）に従い、２ｇ／ｌ溶液の量の酸化防止剤ＤＢＰＣと共に１６時間の溶解時間で、ＵＨＭｗＰＥの溶媒としてデカリンを用いて、種々の濃度における粘度をゼロ濃度まで外挿して決定することができる。
【００２７】
特に適切なのは、好ましくは８〜４０ｄｌ／ｇ、より好ましくは１０〜３０ｄｌ／ｇ、さらにより好ましくは１２〜２８ｄｌ／ｇのＩＶを有するＵＨＭｗＰＥである。
【００２８】
好ましくは、ＵＨＭｗＰＥフィラメントまたはステープル繊維の引張強さは少なくとも１．５ＧＰａ、より好ましくは少なくとも２．５ＧＰａである。引張強さは、５００ｍｍのフィラメントまたはステープル繊維の公称ゲージ長、５０パーセント／分のクロスヘッド速度およびＩｎｓｔｒｏｎ  ２７１４クランプ、タイプＦｉｂｅｒ  Ｇｒｉｐ  Ｄ５６１８Ｃを用いて、ＡＳＴＭ  Ｄ８８５Ｍに規定されるようにマルチファイバーＵＨＭＷＰＥ糸において決定される。
【００２９】
好ましくは、ＵＨＭｗＰＥ繊維の単位長さ当たりの重量は８００〜２４００デニール、より好ましくは１２００〜１８００デニールである。
【００３０】
本発明の好ましい実施形態によると、耐攻撃性コードは、一般に網目の脚（ｌｅｇｓ  ｏｆ  ａ  ｎｅｔ  ｍｅｓｈ）として知られている結合点の間で、１〜１０ｍｍ、好ましくは２〜７ｍｍ、より好ましくは２〜５ｍｍの太さを有する。
【００３１】
本発明の網目の実質的に全てのコードは、上記のような耐攻撃性コードであるのが好ましい。しかしながら、網は、記載されるような耐攻撃性コード、ならびに非金属および非高性能糸のいずれか一方または両方を含有するコードの両方の組み合わせを含む網目で構築され得ることが想定される。
【００３２】
本発明に従う網の目のタイプは正方形、六角形、ひし形などであり得る。好ましくは、網目のタイプは正方形であり、このような網目の構築物は網を通る最大水流を与え、さらに、正方形の網目はその網目の連続的な直線のために特別の強度を有する。
【００３３】
本発明に従う網の目のサイズは、好ましくは、網を通る水流を最大にするように選択される。これにより、成長および生存に必須である囲いの中の水の良好な酸素化が保証される。
【００３４】
場合により、網のコードは、付加的な成分によって、例えば、摩耗および内部摩擦をさらに低減するために潤滑剤によって、網上の生物付着物の増殖を低減するために殺生物剤によって、Ｕ．Ｖ．耐性材料によって、そして／または物理的バリアコーティングによって、コーティングもしくは含侵されていてもよい。好ましいコーティングはポリウレタンコーティングである。
【００３５】
本発明の網は、魚資源を養魚場に包囲するための漁網として有用である。その改善された耐攻撃性特性のために、前記網は、養魚場における補助バリアの必要性を低減するために、または除去するためにも役立つことができる。
【００３６】
本発明の網は、強度、重量および耐攻撃性が有利である用途のために有用であり得る。このような用途の例としては、海岸保全網、ジオテキスタイル網、海岸および沖合の動物農場設備の柵、ならびに商品の盗難防止網が挙げられるが、これらに限定されない。その改善された耐攻撃性特性のために、前記網は、陸上及び海上で人間、動物または商品を捕食者の攻撃から保護するのに役立つことができる。
【００３７】
本発明に関連して使用される用語は、具体的に定義されない限り技術分野において一般に受け入れられる意味を有する。以下の用語は、他の場所で他に定義されない限り記載される通りに定義される。
【００３８】
「糸」は、紡績されたステープル繊維またはフィラメントの連続的なスレッドである。
【００３９】
「フィラメント」は単一の非常に細いスレッド様の連続繊維である。
【００４０】
「ステープル繊維」は、紡績によってその他の繊維とブレンドされることを可能にする長さを有する不連続繊維である。ステープル繊維は、通常、綿または羊毛のステープルに相当する長さを有する。好ましくは、本発明のステープル繊維は、約１０００ｍｍまでの長さ、より好ましくは少なくとも約３０ｍｍ、より好ましくは約３０ｍｍ〜２５０ｍｍ、より好ましくは約３０ｍｍ〜約１３０ｍｍ、より好ましくは約３５ｍｍ〜約１００ｍｍ、最も好ましくは約３５ｍｍ〜約７０ｍｍの長さを有する。
【００４１】
本明細書で使用される場合の「ワイヤ」は、単一の通常は円筒形（しかし、断面が楕円形または多角形も可能）の細い柔軟性の金属棒を指す。
【００４２】
高靱性糸に関連する「高靱性」は、少なくとも１．５、好ましくは少なくとも２．０、より好ましくは少なくとも２．５、またはさらに、少なくとも３．０Ｎ／ｔｅｘの靱性を指す。靱性の上限に対する理由は全くないが、本発明の技術は、通常、最大でも約５〜６Ｎ／ｔｅｘの靱性を提供する。靱性は、ＡＳＴＭ  Ｄ２２５６−９７などの既知の方法によって決定することができる。
【００４３】
ステープル繊維およびフィラメントに関連する「高性能」は、少なくとも１．５、好ましくは少なくとも２．０、より好ましくは少なくとも２．５、またはさらに、少なくとも３．０Ｎ／ｔｅｘの靱性を指す。靱性の上限に対する理由は全くないが、利用可能なフィラメントおよびステープル繊維は、通常、最大でも約５〜６Ｎ／ｔｅｘの靱性を有する。好ましくは、高性能フィラメントおよびステープル繊維は、例えば、少なくとも５０Ｎ／ｔｅｘ、好ましくは少なくとも７５、１００、またはさらに、少なくとも１２５Ｎ／ｔｅｘの高引張係数も有する。
【００４４】
［図面の説明］
以下の図面は非限定的な参照のためだけに提供される。
【図面の簡単な説明】
【００４５】
【図１】実施例のブレイドされた無結節網の結合部分の概略図である。図１に示されるように、２本のコード１が提供される。コードのそれぞれは４本のストランド２からブレイディングされる。コードは、相互ブレイディングにより結合部３において無結節であるように結合される。結合されたコードは網目の基本単位を形成する。
【図２】撚られた無結節網構築物の一部分の概略図である。図２に示されるように、コード１が提供される。コードのそれぞれは、２本のストランド２から撚られる。コードは、相互撚糸により結合部３において無結節であるように結合される。
【００４６】
［実施例］
以下の実施例は非限定的な参照のためだけに与えられる。
【００４７】
ＮＥＴ  Ｓｙｓｔｅｍｓ，Ｉｎｃ．からのＵｌｔｒａ−Ｃｒｏｓｓ（登録商標）ブレイディング技術に従っていくつかの網目を構築した。以下の表で定義されるように、ダイニーマ（登録商標）糸および連続ステンレス鋼ワイヤから網のコードを構築した。表で与えられるように、実施例の全てが、良好な網目破壊強度と、カミソリ刃による切り取りに対する良好な耐性とを示した。
【００４８】
【表１】
2014522640.tif 000002
【図１】
2014522640.tif 000003
【図２】
2014522640.tif 000004
【国際調査報告】
2014522640.tif 000005
2014522640.tif 000006
2014522640.tif 000007